(57)【特許請求の範囲】
【請求項１】
着色層と、
前記着色層の下に設けられた低屈折率層と、を備え、
光反射処理が施された表面に形成された加飾積層構造体であって、
前記低屈折率層は、前記着色層の屈折率よりも低い屈折率を有しかつ前記着色層の面積よりも小さい面積に形成され、
前記低屈折率層を備えない第１部分と、前記低屈折率層を備える第２部分と、を有し、
前記第２部分と前記第１部分との明度および色度が異なることを特徴とする加飾積層構造体。
【請求項２】
前記低屈折率層が複数設けられ、
複数の前記低屈折率層には、異なる屈折率を有する少なくとも２以上の前記低屈折率層が含まれている請求項１に記載の加飾積層構造体。
【請求項３】
前記低屈折率層が、無色の樹脂で構成されている請求項１または２に記載の加飾積層構造体。
【請求項４】
前記着色層が、白色インクで構成されている請求項１から３のいずれか一項に記載の加飾積層構造体。
【請求項５】
表面に光反射処理が施された筐体であって、
前記表面に、請求項１から４のいずれか一項に記載の加飾積層構造体が設けられていることを特徴とする筐体。
【請求項６】
請求項５に記載の筐体を備えたことを特徴とする電子機器。
【発明の詳細な説明】
【技術分野】
【０００１】
本発明は、装飾に用いられる加飾積層構造体、この加飾積層構造体が表面に設けられた筐体、およびこの筐体を有する電子機器に関する。
【背景技術】
【０００２】
装飾に用いられる加飾積層構造体の一例が特許文献１に開示されている。この特許文献１に開示されている加飾積層構造体としての加飾材は、微細凹凸部を下面に有する透明基材と、透明基材の下に形成された着色透明層と、着色透明層の下に形成された黒色層と、を備えている。
【０００３】
この加飾材では、透明基材と着色透明層との間に微細凹凸部が形成されている。そのため、透明基材側から加飾材に入射する光は、一部が微細凹凸部で反射されて、微細凹凸部に対応する位置に鮮明な図柄が得られる。また、黒色層が光を吸収して漆黒の背景が得られる。これにより、透明基材を上面から見たときに、漆黒の背景色の中に、微細凹凸部に対応する位置に彩色模様を浮かび上がらせる。
【先行技術文献】
【特許文献】
【０００４】
【特許文献１】特開２００９−２５５３７３号公報
【発明の概要】
【発明が解決しようとする課題】
【０００５】
特許文献１に開示されている加飾材では、微細凹凸部が着色透明層の色の図柄として視認されるとともに微細凹凸部の周囲は漆黒の背景となるので、黒色と黒色以外の色により意匠が構成される。そのため、同系色の部分を複数含み、これら同色系の部分についてコントラストを比較的高めた意匠を構成できなかった。
【０００６】
そこで本発明は、上記従来の課題を解決するためのものであり、同系色の部分のコントラストを効果的に高めることができる加飾積層構造体、この加飾積層構造体が表面に設けられた筐体、およびこの筐体を備えた電子機器を提供することを目的とする。
【課題を解決するための手段】
【０００７】
上記課題を解決するため、本発明の一態様は、着色層と、前記着色層の下に設けられ、前記着色層の屈折率よりも低い屈折率を有しかつ前記着色層の面積よりも小さい面積に形成された低屈折率層と、を備えたことを特徴とする加飾積層構造体である。このような構成によれば、着色層側から低屈折率層側に向かって見たときに、低屈折率層を備えた部分と、低屈折率層を備えない部分とについて、同色系としかつ明度および色度に差異を生じさせてコントラストを高めることができる。
【０００８】
上記加飾積層構造体において、前記低屈折率層が複数設けられ、複数の前記低屈折率層には、異なる屈折率を有する少なくとも２以上の前記低屈折率層が含まれていてもよい。このようにすることで、着色層側から各低屈折率層側に向かって見たときに、一の低屈折率層を備えた部分および一の低屈折率層とは異なる屈折率の他の屈折率層を備えた部分と、いずれの低屈折率層も備えない部分とについて、同色系としかつ明度および色度に差異を生じさせてコントラストを高めることができる。
【０００９】
上記加飾積層構造体において、前記低屈折率層が、無色の樹脂で構成されていてもよい。このようにすることで、低屈折率層を備えた部分と、低屈折率層を備えない部分とを同色系とすることが容易となる。
【００１０】
上記加飾積層構造体において、前記着色層が、白色インクで構成されていてもよい。このようにすることで、色度により差異を生じさせてコントラストをさらに高めることができる。
【００１１】
本発明の別の一態様は、表面に光反射処理が施された筐体であって、前記表面に、上記加飾積層構造体が設けられていることを特徴とする筐体である。
【００１２】
本発明のさらに別の一態様は、上記筐体を備えたことを特徴とする電子機器である。
【発明の効果】
【００１３】
本発明によれば、同系色の部分のコントラストを効果的に高めることができる。
【図面の簡単な説明】
【００１４】
【図１】本発明の第１実施形態にかかる電子機器の斜視図である。
【図２】図１の電子機器の筐体背面の部分拡大図である。
【図３】図２のＡ−Ａ線に沿う断面図である。
【図４】本発明の第２実施形態に係る電子機器の筐体背面の部分拡大図である。
【図５】図４のＡ−Ａ線に沿う断面図である。
【図６】適用例について示す模式図である。
【図７】筐体表面にアルミニウム薄膜が成膜された構成における加飾積層構造体のＬ＊を示すプロット図である。
【図８】筐体表面にアルミニウム薄膜が成膜された構成における加飾積層構造体のｂ＊を示すプロット図である。
【図９】筐体表面に銀インク印刷が施された構成における加飾積層構造体のＬ＊を示すプロット図である。
【図１０】筐体表面に銀インク印刷が施された構成における加飾積層構造体のｂ＊を示すプロット図である。
【発明を実施するための形態】
【００１５】
以下、本発明の実施形態を図面に基づいて説明する。なお、以下の説明では、同一の部材には同一の符号を付し、一度説明した部材については適宜その説明を省略する。
【００１６】
（第１実施形態）
図１は、本発明の第１実施形態にかかる電子機器の斜視図である。図２は、図１の電子機器の筐体背面の部分拡大図である。図３は、図２のＡ−Ａ線に沿う断面図である。
【００１７】
図１に示す本実施形態の電子機器１は、スマートフォンなどの携帯端末である。図２に示すように、この電子機器１が備える筐体１０における背面側の表面１１には、カメラレンズに並んで加飾積層構造体２０が設けられている。
【００１８】
電子機器１の筐体１０は、箱状に形成されており、筐体１０には、当該電子機器１の機能を実現するための電子部品やプリント基板などの各種部品が収容される。筐体１０の背面側の表面１１は、スパッタリング法によるアルミニウム薄膜の成膜や銀インク印刷などが施されて、光を反射可能になっている。また、表面１１は、光沢塗料が塗布されたり、研磨処理などが施されたりしていてもよく、映り込みが生じる程度の光反射処理が施されていればよい。
【００１９】
図３に示すように、加飾積層構造体２０は、着色層２１と、着色層２１の下（表面１１寄り）に設けられた低屈折率層２２とを備えている。加飾積層構造体２０は、着色層２１側から低屈折率層２２側に向かって見たときに、これら着色層２１および低屈折率層２２の重なりによって文字、図形、記号などの意匠が視認される。
【００２０】
着色層２１は、例えば、バインダに顔料としての二酸化チタンを混合した白色インクで構成されている。着色層２１は、白色インクが筐体１０の表面１１の一部、または全体に塗布されることにより形成されている。着色層２１は、例えば、赤色、青色、黄色などの白色以外の色であってもよい。また、着色層２１は、あらかじめ着色した合成樹脂をフィルム状に形成したものなどであってもよい。
【００２１】
低屈折率層２２は、着色層２１を形成する白色インクの塗布に先立って、筐体１０の表面に形成され、これにより、低屈折率層２２は、筐体１０の表面１１と着色層２１との間に配置される。低屈折率層２２は、着色層２１の屈折率より低い屈折率を有し、着色層２１の面積より小さい面積となるように形成されている。
【００２２】
低屈折率層２２は、例えば、無色の樹脂系塗料、例えば、アクリル樹脂系塗料などで構成されている。これ以外にも、例えば、フッ素系樹脂、多孔質シリカおよびナノファイバーシートよりなる群から選択される少なくとも１種の材料を含むものであってもよい。低屈折率層２２についても、無色の合成樹脂をフィルム状に形成したものなどであってもよい。また、低屈折率層２２は、無色が好ましいが、例えば、着色層２１と同色系の色などの有色であってもよい。
【００２３】
低屈折率層２２は、複数の閉気泡を含む樹脂層を含んでいてもよい。例えば、樹脂層にはマイクロカプセルが含まれる。この閉気泡によって実効的な屈折率が低くなる低屈折率層２２を比較的容易に形成することができる。また、閉気泡にすることで、低屈折率層２２が着色層２１と接していても、着色層２１となるインクが気泡内に染み込むことがなくなる。
【００２４】
低屈折率層２２は、着色層２１より小さい面積となるように形成されていることから、加飾積層構造体２０は、低屈折率層２２を備えない第１部分２０ａと、低屈折率層２２を備えた第２部分２０ｂと、を有している。
【００２５】
本実施形態の電子機器１によれば、加飾積層構造体２０の第１部分２０ａは、白色に発色し、加飾積層構造体２０の第２部分２０ｂは、第１部分２０ａより明度（Ｌ＊）が高くかつ色度（ｂ＊）が０に近く、より明るく純白に近い白色に発色する。例えば、低屈折率層を備えずに白色インクの塗布回数を変えて白色インクの厚さの異なる同系色の部分を設けた構成では、これらインクの厚さの異なる部分について、明度（Ｌ＊）に差異は生じるものの色度（ｂ＊）は同程度となる。このことから、上記加飾積層構造体２０は、同系色の部分について、明度に加えて色度にも差異を設けてコントラストを高めることができる。そのため、着色層２１と低屈折率層２２との重なりによる意匠が、より明確に視認される。
【００２６】
（第２実施形態）
図４は、本発明の第２実施形態に係る電子機器の筐体背面の部分拡大図である。図５は、図４のＡ−Ａ線に沿う断面図である。
【００２７】
本実施形態の電子機器１Ａは、第１実施形態と同様の携帯端末である。図４に示すように、この電子機器１Ａが備える筐体１０における背面側の表面１１には、加飾積層構造体２０Ａが重ねて設けられている。
【００２８】
図５に示すように、加飾積層構造体２０Ａは、着色層２１、着色層２１の下に設けられた低屈折率層２２および他の低屈折率層２３を備えている。加飾積層構造体２０Ａは、着色層２１側から低屈折率層２２側または他の低屈折率層２３側に向かって見たときに、これら着色層２１、低屈折率層２２および他の低屈折率層２３の重なりによって文字、図形、記号などの意匠が視認される。
【００２９】
他の低屈折率層２３についても、上記低屈折率層２３と同様に、着色層２１を形成する白色インクの塗布に先立って、筐体１０の表面に形成され、これにより、他の低屈折率層２３は、低屈折率層２２と重ならないようにして筐体１０の表面１１と着色層２１との間に配置される。他の低屈折率層２３は、着色層２１の屈折率より低い屈折率を有し、上記低屈折率層２２と他の低屈折率層２３とを合わせても着色層２１の面積より小さい面積となるように形成されている。また、他の低屈折率層２３は、低屈折率層２２の屈折率と異なる屈折率を有している。
【００３０】
他の低屈折率層２３は、上記低屈折率層２２と同様に、例えば、無色の樹脂系塗料、例えば、アクリル樹脂系塗料などで構成されている。これ以外にも、例えば、フッ素系樹脂、多孔質シリカおよびナノファイバーシートよりなる群から選択される少なくとも１種の材料を含むものであってもよい。他の低屈折率層２３についても、無色の合成樹脂をフィルム状に形成したものなどであってもよい。また、他の低屈折率層２３も、無色が好ましいが、例えば、着色層２１と同色系の色などの有色であってもよい。
【００３１】
低屈折率層２２および他の低屈折率層２３は、互いに重ならずかつこれらを合わせても着色層２１より小さい面積となるように形成されていることから、加飾積層構造体２０Ａは、低屈折率層２２および他の低屈折率層２３のいずれも備えない第１部分２０ａと、低屈折率層２２を備えた第２部分２０ｂと、他の低屈折率層２３を備えた第３部分２０ｃと、を有している。
【００３２】
本実施形態の電子機器１Ａによれば、加飾積層構造体２０Ａの第１部分２０ａは、白色に発色し、加飾積層構造体２０Ａの第２部分２０ｂおよび第３部分２０ｃは、第１部分２０ａより明度（Ｌ＊）が高くかつ色度（ｂ＊）が０に近く、より明るく純白に近い白色に発色する。そのため、加飾積層構造体２０Ａは、上記加飾積層構造体２０と同様に、同色系の部分について明度に加えて色度にも差異を生じさせてコントラストを高めることができる。そのため、着色層２１と低屈折率層２２および他の低屈折率層２３との重なりによる意匠が、より明確に視認される。さらには、第２部分２０ｂおよび第３部分２０ｃにおける明度および色度も異なるものとなり、装飾性を効果的に高めることができる。
【００３３】
（適用例）
次に、上記実施形態にかかる加飾積層構造体の適用例について説明する。
【００３４】
図６には、加飾積層構造体２０が設けられたコンピュータ４００の例（ノート型コンピュータ）が表される。コンピュータ４００は、ディスプレイ４１０、キーボード４２０、入力パッド４３０、本体筐体４４０、などを備える。本体筐体４４０の上面手前の箇所に加飾積層構造体２０が設けられる。なお、電子機器４００はコンピュータに限定されず、携帯電話、タブレット型端末、テレビなど他の電子機器であってもよい。
【００３５】
以上説明したように、本実施形態に係る加飾積層構造体、筐体および電子機器によれば、同系色の部分のコントラストを効果的に高めることができる。これにより、装飾性を高めることができる。
【００３６】
なお、上記に本実施形態およびその適用例を説明したが、本発明はこれらの例に限定されるものではない。前述の各実施形態またはその適用例に対して、当業者が適宜、構成要素の追加、削除、設計変更を行ったものや、各実施形態の特徴を適宜組み合わせたものも、本発明の要旨を備えている限り、本発明の範囲に含有される。
【００３７】
（検証）
以下に示す実施例１、２および比較例１〜４を作製するとともに、Ｌ＊ａ＊ｂ＊表色系の測定を行い、本発明の効果を検証した。
【００３８】
（実施例１）
筐体表面に、スパッタリング法によりアルミニウム薄膜を成膜し、このアルミニウム薄膜の上にアクリル樹脂（ＰＭＭＡ）からなる厚さ約２μｍ、屈折率１．４９の低屈折率層を形成し、低屈折率層の上に白色インク（ゼネラル社、白インク０２０５Ｔ）を１回塗布して厚さ３μｍ、屈折率２．７１（顔料である二酸化チタンの屈折率）の着色層を形成して加飾積層構造体を構成した。
【００３９】
（実施例２）
筐体表面に、銀インク印刷を施し、この銀インク上に実施例１と同一の低屈折率層および着色層を形成して加飾積層構造体を構成した。
【００４０】
（比較例１）
筐体表面に、スパッタリング法により実施例１と同一のアルミニウム薄膜を成膜し、このアルミニウム薄膜の上に実施例１と同一の白色インクを１回塗布して実施例１と同一の着色層を形成して加飾積層構造体を構成した。
【００４１】
（比較例２）
筐体表面に、スパッタリング法により実施例１と同一のアルミニウム薄膜を成膜し、このアルミニウム薄膜の上に実施例１と同一の白色インクを２回塗布して厚さ６μｍ、屈折率２．７１の着色層を形成して加飾積層構造体を構成した。
【００４２】
（比較例３）
筐体表面に、実施例２と同一の銀インク印刷を施し、この銀インク上に実施例２と同一の白色インクを１回塗布して実施例２と同一の着色層を形成して加飾積層構造体を構成した。
【００４３】
（比較例４）
筐体表面に、実施例２と同一の銀インク印刷を施し、この銀インク上に実施例２と同一の白色インクを２回塗布して厚さ６μｍ、屈折率２．７１の着色層を形成して加飾積層構造体を構成した。
【００４４】
これら実施例１、２および比較例１〜４について、ＣＩＥ  １９７６  Ｌ＊ａ＊ｂ＊色空間の色座標を測定した。測定には、（コニカミノルタ社、ＣＭ−２６００ｄ））を用いた。そして、Ｌ＊（明度）およびｂ＊（色度）について、筐体表面処理毎にまとめてプロットしたものを、図７〜図１０に示す。
【００４５】
図７は、筐体表面にアルミニウム薄膜が成膜された構成における加飾積層構造体のＬ＊を示すプロット図であり、図８は、加飾積層構造体のｂ＊を示すプロット図である。図９は、筐体表面に銀インク印刷が施された構成における加飾積層構造体のＬ＊を示すプロット図であり、図１０は、加飾積層構造体のｂ＊を示すプロット図である。
【００４６】
図７、図８から明らかなように、実施例１は、比較例１に比べてＬ＊が高く、ｂ＊が０に近い。すなわち、実施例１は、比較例１に比べてより明るく、かつ、青味が少ないので、比較例１より明るく純白に近い白色に視認される。また、実施例１は、同一の白色インクを２回塗布した構成の比較例２に比べてもｂ＊が０に近い。すなわち、実施例１は、比較例２に比べて青味が少ないので、比較例２より純白に近い白色に視認される。
【００４７】
同様に、図９、図１０から明らかなように、実施例２は、比較例３に比べてＬ＊が高く、ｂ＊が０に近い。すなわち、実施例２は、比較例３に比べてより明るく、かつ、青味が少ないので、比較例３より明るく純白に近い白色に視認される。また、実施例２は、同一の白色インクを２回塗布した構成の比較例４に比べてもｂ＊が０に近い。すなわち、実施例２は、比較例４に比べて青味が少ないので、比較例４より純白に近い白色に視認される。
【００４８】
このことから、本発明によれば、低屈折率層を備えない部分と低屈折率層を備えた部分とについて、明度および色度に差異を生じさせてコントラストを高めることができることが明らかとなった。
【符号の説明】
【００４９】
１、１Ａ      電子機器
１０          筐体
１１          （筐体の）表面
２０、２０Ａ  加飾積層構造体
２０ａ        第１部分
２０ｂ        第２部分
２０ｃ        第３部分
２１          着色層
２２          低屈折率層
２３          他の低屈折率層
【図１】
0006486163.tif 000002
【図２】
0006486163.tif 000003
【図３】
0006486163.tif 000004
【図４】
0006486163.tif 000005
【図５】
0006486163.tif 000006
【図６】
0006486163.tif 000007
【図７】
0006486163.tif 000008
【図８】
0006486163.tif 000009
【図９】
0006486163.tif 000010
【図１０】
0006486163.tif 000011